또한 , 열간 프레스 전 의 가열 시 의 평균 승 온 속도 를 100 ℃/ s 이상 으로 하 면 , 도금 층 표면 에 있 어서 의 산화 아연 의 생 성 을 보다 억제 할 수 있 어 , 내 공극 부식 성 을 보다 향상 할 수 있 다 . 도금 층 표면 에 있 어서 의 산화 아연 의 생 성 은 , 강판 이 고온 조건 하 에 노출 되 는 고온 체류 시간 이 길 어 질수록 증대 한다 . 따라서 , 평균 승 온 속도 가 빠를수록 , 고온 체류 시간 을 짧 게 할 수 있 고 , 그 결과 , 도금 층 표면 에서 의 산화 아연 의 생 성 을 억제 할 수 있 다 . 또한 , 강판 의 최고 도달 온도 에 있 어서 의 보존 유지 시간 은 특별히 한정 되 는 것 은 아니 지만 , 산화 아연 의 생 성 을 억제 하 기 위해서 는 단시간 으로 하 는 것 이 적합 하 며 , 바람직 하 게 는 300 s 이하 , 보다 바람직 하 게 는 60 s 이하 , 더욱 바람직 하 게 는 10 s 이하 로 한다 .